СЫРЬЕВАЯ СМЕСЬ ДЛЯ ПОЛУЧЕНИЯ ИСКУССТВЕННОГО КАМНЯ
CRUDE MIXTURE FOR MAKING ARTIFICIAL STONE

Изобретение касается получения искусственных камней и минералов, которые могут быть использованы в производстве бижутерии.
Известна сырьевая смесь для получения искусственного камня, включающая, вес.ч: горный хрусталь 22,5; стекло 48; свинцовый сурик 22,5; бура 12; селитра 2,5; углекислый кобальт 0,1 [1].
Задача изобретения состоит в повышении водостойкости искусственного камня.
Технический результат достигается тем, что сырьевая смесь для получения искусственного камня, включающая горный хрусталь, свинцовый сурик, буру, углекислый кобальт, дополнительно включает глинозем и криолит, причем компоненты находятся при следующем соотношении, мас.%: горный хрусталь 80,5-82,5; свинцовый сурик 6-8; бура 4-6; углекислый кобальт 0,5-1; глинозем 4-6; криолит 0,5-1.
Для получения искусственного камня могут быть использованы составы сырьевой смеси, приведенные в таблице.
Компоненты
Содержание в составах, мас.%
1
2
3
Горный хрусталь
82,5
81,5
80,5
Свинцовый сурик
8
7
6
Бура
4
5
6
Углекислый кобальт
1
0,75
0,5
Глинозем
4
5
6
Криолит
0,5
0,75
1
Водостойкость, гидролитический класс
I
I
I
Компоненты дозируют в требуемых количествах. Горный хрусталь измельчают до порошкообразного состояния с последующим просеиванием через сетку 014. Все компоненты смешивают. Полученную сырьевую смесь сплавляют в тигле в интервале температур 1450-1490°С. Расплав отливают в металлические формы, не допуская образования пузырьков. Полученные отливки отжигают, после чего шлифуют, полируют, подвергают огранке.
Полученные искусственные камни однородны, имеют синий цвет, блеск.
Источник информации
1. Бродерсен Г.Г. Справочник кустаря. - М.: «ТЕРРА», 1997. - С.51.